【手続補正書】
【提出日】平成20年2月26日(2008.2.26)
【手続補正１】
【補正対象書類名】特許請求の範囲
【補正対象項目名】全文
【補正方法】変更
【補正の内容】
【特許請求の範囲】
【請求項１】
チタン酸アルミニウム物品の製造方法であって、
（ａ）シリカ、アルミナおよびチタニアと、ストロンチウム、カルシウムおよびバリウムからなる群から選ばれた少なくとも一種類のアルカリ土類金属の原料とを含む無機原材料からなるバッチを形成し、
（ｂ）該無機原材料からなるバッチに、酸化物基準で０．０１〜１０重量％の量の希土類金属酸化物を添加し、
（ｃ）前記無機原材料からなるバッチと前記金属酸化物とを、可塑剤、滑剤、バインダ、気孔形成剤および溶媒からなる群から選ばれた加工助剤とともに混合し、
（ｄ）該可塑化された混合物を整形して未焼成体にし、
（ｅ）該未焼成体を１５００℃未満の最高温度に加熱し、チタン酸アルミニウムからなる主相が形成されるのに十分な時間保持する、
諸ステップを含むことを特徴とする方法。
【請求項２】
前記可塑化された混合物の整形ステップが、ダイを通す押出成形によって行なわれることを特徴とする請求項１記載の方法。
【請求項３】
前記希土類金属酸化物が、イットリウム金属、ランタン金属およびこれらの組合せからなる群から選ばれることを特徴とする請求項１記載の方法。
【請求項４】
前記希土類金属酸化物がＬａ２Ｏ３であることを特徴とする請求項１記載の方法。
【請求項５】
前記Ｌａ２Ｏ３は、酸化物基準の重量％で表して、０．０１％と２．０％との間の量が添加されることを特徴とする請求項４記載の方法。
【請求項６】
前記未焼成体が、８時間未満の保持時間をもって焼成されることを特徴とする請求項１記載の方法。
【請求項７】
前記希土類金属酸化物が、酸化物基準の重量％で表して、０．０１％と２．０％との間の量が添加されることを特徴とする請求項１記載の方法。
【請求項８】
前記最高温度が１４００℃と１４５０℃の間の温度であることを特徴とする請求項１記載の方法。
【請求項９】
前記最高温度が１４５０℃未満であることを特徴とする請求項１記載の方法。
【請求項１０】
前記保持時間が６時間と８時間の間の時間であることを特徴とする請求項１記載の方法。
【請求項１１】
前記無機原材料のバッチが、酸化物基準の重量％で表して、４０〜６５％のＡｌ２Ｏ３，２５〜４０％のＴｉＯ２，３〜１２％のＳｉＯ２、および２〜１０％の、ＳｒＯ，ＣａＯ，ＢａＯ、ならびにこれらの組合せからなる群から選ばれたアルカリ土類金属酸化物をさらに含むことを特徴とする請求項１記載の方法。
【請求項１２】
チタン酸アルミニウムからなる主結晶相と、アルミニウム、チタン、珪素、アルカリ土類金属、および希土類金属を包含する材料組成とを含むことを特徴とするチタン酸アルミニウムセラミック物品。
【請求項１３】
前記アルカリ土類金属が、ストロンチウム、カルシウム、バリウムかおよびこれらの組合せからなる群から選ばれた少なくとも一種類の金属であり、前記希土類金属が、イットリウム、ランタンおよびこれらの組合せからなる群から選ばれた少なくとも一種類の金属であることを特徴とする請求項１２記載のチタン酸アルミニウムセラミック物品。
【請求項１４】
前記組成が、酸化物基準の重量％で表して、ａ（Ａｌ２Ｏ３・ＴｉＯ２）＋ｂ（ＣａＯ・
Ａｌ２Ｏ３・２ＳｉＯ２）＋ｃ（ＳｒＯ・Ａｌ２Ｏ３・２ＳｉＯ２）＋ｄ（ＢａＯ・Ａｌ２Ｏ３・２ＳｉＯ２）＋ｅ（３Ａｌ２Ｏ３・２ＳｉＯ２）＋ｆ（Ａｌ２Ｏ３）＋ｇ（ＳｉＯ２）＋ｈ（Ｆｅ２Ｏ３・ＴｉＯ２）＋ｉ（Ｌａ２Ｏ３）＋ｊ（Ｌａ２Ｏ３・４ＴｉＯ２・６Ａｌ２Ｏ３）＋ｋ（ＬａＡｌＯ３）をさらに含み、
ここで、ａ，ｂ，ｃ，ｄ，ｅ，ｆ，ｇ，ｈ，ｉ．ｊおよびｋは、（ａ＋ｂ＋ｃ＋ｄ＋ｅ＋ｆ＋ｇ＋ｈ＋ｉ＋ｊ＋ｋ＝１．０００）とする各構成要素の重量比率であり、かつ
０．５≦ａ≦０．９５，  ０．０≦ｂ≦０．５，  ０．０≦ｃ≦０．５，  ０．０≦ｄ≦０．５，  ０．０≦ｅ≦０．５，  ０．０≦ｆ≦０．２５，  ０．０≦ｇ≦０．１，  
０．０≦ｈ≦０．０３，  ｉ＋ｊ＋ｋ＞０．００１，  ｂ＋ｃ＋ｄ＞０．００１
であることを特徴とする請求項１３記載のセラミック物品。
【請求項１５】
前記組成が、酸化物基準の重量％で表して、ａ（Ａｌ２Ｏ３・ＴｉＯ２）＋ｂ（ＣａＯ・Ａｌ２Ｏ３・２ＳｉＯ２）＋ｃ（ＳｒＯ・Ａｌ２Ｏ３・２ＳｉＯ２）＋ｄ（ＢａＯ・Ａｌ２Ｏ３・２ＳｉＯ２）＋ｅ（３Ａｌ２Ｏ３・２ＳｉＯ２）＋ｆ（Ａｌ２Ｏ３）＋ｇ（ＳｉＯ２）＋ｈ（Ｆｅ２Ｏ３・ＴｉＯ２）＋ｉ（Ｌａ２Ｏ３）＋ｊ（Ｌａ２Ｏ３・４ＴｉＯ２・６Ａｌ２Ｏ３）＋ｋ（ＬａＡｌＯ３）をさらに含み、
ここで、ａ，ｂ，ｃ，ｄ，ｅ，ｆ，ｇ，ｈ，ｉ．ｊおよびｋは、（ａ＋ｂ＋ｃ＋ｄ＋ｅ＋ｆ＋ｇ＋ｈ＋ｉ＋ｊ＋ｋ＝１．００）とする各構成要素の重量比率であり、かつ
０．５≦ａ≦０．９５，  ０．０≦ｂ≦０．５，  ０．０≦ｃ≦０．５，  ０．０≦ｄ≦０．５，  ０．０≦ｅ≦０．５，  ０．０≦ｆ≦０．２５，  ０．０≦ｇ≦０．１，  
０．０≦ｈ≦０．００５，  ｉ＋ｊ＋ｋ＞０．００１，  ｂ＋ｃ＋ｄ＞０．０１
であることを特徴とする請求項１３記載のセラミック物品。
【請求項１６】
前記組成が、酸化物基準の重量％で表して、４０〜６５％のＡｌ２Ｏ３，２５〜４０％のＴｉＯ２，３〜１２％のＳｉＯ２、および２〜１０％の、ＳｒＯ，ＣａＯ，ＢａＯ、ならびにこれらの組合せからなる群から選ばれた少なくとも一種類のアルカリ土類金属酸化物と、０．０１〜１０％の、Ｌａ２Ｏ３，Ｙ２Ｏ３およびこれらの組合せからなる群から選ばれた少なくとも一種類の希土類酸化物とをさらに含むことを特徴とする請求項１３記載のセラミック物品。
【請求項１７】
酸化物基準の重量％で表して、０．０１％と０．３５％との間のＦｅ２Ｏ３をさらに含むことを特徴とする請求項１６記載のセラミック物品。
【請求項１８】
酸化物基準の重量％で計算して、６．０％以上のＬａ２Ｏ３をさらに含むことを特徴とする請求項１６記載のセラミック物品。
【請求項１９】
酸化物基準の重量％で計算して、４５〜６０％のＡｌ２Ｏ３，２８〜３６％のＴｉＯ２，５〜１２％のＳｉＯ２、３〜８％のＳｒＯ、０．１〜５％のＣａＯ、および１〜９％の
Ｌａ２Ｏ３から実質的になる酸化物組成を有することを特徴とする請求項１３記載のセラミック物品。
【請求項２０】
４０体積％を超える多孔度を有することを特徴とする請求項１２記載のセラミック物品。
【請求項２１】
気孔サイズの中央値が１０μｍを超えていることを特徴とする請求項１２記載のセラミック物品。
【請求項２２】
室温〜１０００℃間で測定した熱膨張係数が１５×１０−７／℃以下であることを特徴とする請求項１２記載のセラミック物品。
【手続補正２】
【補正対象書類名】明細書
【補正対象項目名】００１３
【補正方法】変更
【補正の内容】
【００１３】
別の広範な様相において、本発明は、チタン酸アルミニウムからなる主結晶相と、アルミニウム、チタン、珪素、希土類金属およびアルカリ土類金属を包含する材料組成とを含むチタン酸アルミニウムセラミック物品である。アルカリ土類金属は、ストロンチウム、カルシウム、バリウムおよびこれらの組合せからなる群から選ばれた少なくとも一種類の金属であることが好ましい。希土類金属は、イットリウム、ランタンおよびこれらの組合せからなる群から選ばれた少なくとも一種類の金属であることが好ましい。これら金属および珪素は、一般に酸化物としての組成物で提供される。
【手続補正３】
【補正対象書類名】明細書
【補正対象項目名】００１５
【補正方法】変更
【補正の内容】
【００１５】
本発明の別の実施例によれば、この組成物は、酸化物基準の重量％で表して、４０〜６５％のＡｌ２Ｏ３，２５〜４０％のＴｉＯ２，３〜１２％のＳｉＯ２、２〜１０％の、ＳｒＯ，ＣａＯ，ＢａＯおよびそれらの組合せからなる群から選ばれた少なくとも一種類のアルカリ土類金属酸化物と、０．０１〜１０％の、Ｌａ２Ｏ３，Ｙ２Ｏ３およびそれらの組合せからなる群から選ばれた少なくとも一種類の希土類酸化物をさらに含む。酸化物基準の重量％で表して、０．０１％と０．３５％の間の量が好ましい酸化鉄を含んでいてもよい。
【手続補正４】
【補正対象書類名】明細書
【補正対象項目名】００１７
【補正方法】変更
【補正の内容】
【００１７】
本発明の方法に用いられるバッチの原材料は、シリカ、アルミナ、チタニアおよび少なくとも一種類のアルカリ土類金属の原料である。アルカリ土類金属は、ストロンチウム、バリウム、カルシウム、およびこれらの組合せである。上記原材料は、上述の原材料と酸化鉄との組合せを含んでいてもよい。最も好ましいのは、４０〜６５重量％のＡｌ２Ｏ３，２５〜４０重量％のＴｉＯ２，３〜１２重量％のＳｉＯ２、および２〜１０重量％の、ＳｒＯ，ＣａＯ，ＢａＯ、ならびにそれらの組合せからなる群から選ばれたアルカリ土類金属酸化物を含む無機原材料のバッチである。
【手続補正５】
【補正対象書類名】明細書
【補正対象項目名】００４０
【補正方法】変更
【補正の内容】
【００４０】
本発明のセラミック物品は、アルミニウム、チタン、珪素、およびアルカリ土類金属元素（ストロンチウム、カルシウム、バリウムおよびそれらの組合せからなる群から選ばれた少なくとも一種類のアルカリ土類金属）、ならびに希土類金属元素を含む材料組成を有することが好ましい。ストロンチウムとカルシウムの組合せが最も好ましい。希土類は、イットリウム、ランタンおよびそれらの組合せからなる群から選ばれるのが好ましい。ランタンが最も好ましい。
【手続補正６】
【補正対象書類名】明細書
【補正対象項目名】００４１
【補正方法】変更
【補正の内容】
【００４１】
このセラミック物品は、酸化物基準の重量％で表して、４０〜６５％のＡｌ２Ｏ３，２５〜４０％のＴｉＯ２，３〜１２％のＳｉＯ２、２〜１０％のアルカリ土類金属酸化物（ＳｒＯ，ＣａＯ，ＢａＯおよびそれらの組合せからなる群から選ばれた少なくとも一種類のアルカリ土類金属酸化物）と、０．０１〜１０％の、Ｌａ２Ｏ３，Ｙ２Ｏ３またはそれらの組合せのような希土類酸化物とを含むことがより好ましい。この組成物が、２〜１０％のＳｒＯおよび０．０１〜１０％のＬａ２Ｏ３を含むのが最も好ましい。しかしながら、アルカリ土類金属酸化物のトータルの酸化物重量％が２〜１０％の間にありさえすれば、種々のアルカリ土類金属酸化物ＳｒＯ，ＣａＯ，ＢａＯとＬａ２Ｏ３との組合せを含んでいてもよい。ＳｒＯ，ＣａＯとＬａ２Ｏ３との組合せが最も好ましい。